(57)【要約】【課題】カール部と芯材の隙間に形成された半田に欠陥が形成されるのを防ぐことができる金属板の縁部加工方法および管楽器を提供する。【解決手段】芯材５に、Ｓｎを含む金属材料からなるめっき膜を形成する工程と、管状体３の開口縁部を、芯材５を巻き込んで外方に湾曲させカール部４を形成する工程と、カール部４を加熱し、溶融した半田をカール部４と芯材５との隙間に導入するとともに、めっき膜を溶融させることによって、カール部４と芯材５との隙間に半田合金を充填し半田合金部を形成する工程とを含む。【選択図】図１
2007118010.tif 000002
【特許請求の範囲】
【請求項１】
金属板の縁部に、金属からなる芯材を巻き込んでカール部を形成し、このカール部と前記芯材とを接合する金属板の縁部加工方法であって、
前記芯材に、Ｓｎを含む金属材料からなるめっき膜を形成する工程と、
前記金属板の縁部を、前記芯材を巻き込んで曲げてカール部を形成する工程と、
前記カール部を加熱し、溶融した半田を前記カール部と芯材との隙間に導入するとともに前記めっき膜を溶融させることによって、前記カール部と前記芯材との隙間に半田合金を充填する工程と、を含むことを特徴とする金属板の縁部加工方法。
【請求項２】
前記めっき膜を構成する金属材料は、Ｓｎ、ＳｎＡｇ合金、ＳｎＺｎ合金のうちいずれか１つであることを特徴とする請求項１に記載の金属板の縁部加工方法。
【請求項３】
前記めっき膜の厚さは、５〜１００μｍであることを特徴とする請求項１または２に記載の金属板の縁部加工方法。
【請求項４】
前記めっき膜および半田は、鉛フリー半田からなることを特徴とする請求項１〜３のうちいずれか１項に記載の金属板の縁部加工方法。
【請求項５】
請求項１〜４のうちいずれか１項に記載の金属板の縁部加工方法によって加工された金属板からなる管状体を備えていることを特徴とする管楽器。
【発明の詳細な説明】
【技術分野】
【０００１】
本発明は、トランペット、ホルン、トロンボーン等の管楽器などに用いられる金属板の縁部を加工する方法、およびこの加工方法によって得られた管楽器に関する。
【背景技術】
【０００２】
図５は、従来の管楽器の一例を示すもので、この管楽器１１のベル部２は、金属板からなる管状体３の開口縁部にカール部４が形成され、カール部４内にリング状の芯材５（芯金）が設けられている。
カール部４は、芯材５を巻き込むように外方に湾曲して形成されている。
図５(ｂ)に示すように、カール部４と芯材５の隙間には半田部８が形成されている。
【０００３】
管楽器１１を作製するには、次の方法をとることができる。
管状体３の開口縁部を、芯材５を巻き込んで外方に湾曲させてカール部４を形成する。
次いで、溶融した半田をカール部４内に導入する。半田はカール部４と芯材５との隙間に導入される。近年では、環境に対する悪影響を防ぐため、鉛フリー半田が多く用いられている。半田の導入によって、カール部４と芯材５とを強固に接合させることができる。この種の接合方法としては、特許文献１に記載された方法がある。
次いで、管状体３にメッキや塗装を施し、管楽器１１を得る。
【特許文献１】特開２００５−７４４７２号公報
【発明の開示】
【発明が解決しようとする課題】
【０００４】
しかしながら、管楽器１１では、カール部４と芯材５の隙間に形成された半田部８に、ピンホールなどの欠陥９が形成されることがあった。
欠陥９が形成されると、強度の低下や外観の悪化が生じることがあった。また、音質にも悪影響がおよぶことがあった。さらには、欠陥９を原因として、メッキや塗装に剥がれが生じることがあった。特に、鉛フリー半田は、ぬれ性に劣るため、前記隙間に残った空気によって欠陥９が形成されやすかった。
欠陥９が形成された場合には、その部分の半田部８を局所的に再溶融させて前記隙間に充填させることによって、欠陥９を除去することができる。再溶融によって半田部８の表面８ａに凹凸が生じた場合には、表面８ａが研磨処理によって平滑化される。
このように、欠陥が形成された場合には、その除去に手間がかかる。特に、大型の楽器では、研磨処理するべき箇所が広範囲となるため、作業にいっそう手間がかかるという問題があった。
【０００５】
本発明は、上記問題点に鑑みてなされたものであり、カール部と芯材の隙間に形成された半田部に欠陥が形成されるのを防ぐことができる金属板の縁部加工方法および管楽器を提供することを目的とする。
【課題を解決するための手段】
【０００６】
上記課題を解決するため、請求項１に記載の発明は、金属板の縁部に、金属からなる芯材を巻き込んでカール部を形成し、このカール部と前記芯材とを接合する金属板の縁部加工方法であって、前記芯材に、Ｓｎを含む金属材料からなるめっき膜を形成する工程と、前記金属板の縁部を、前記芯材を巻き込んで曲げてカール部を形成する工程と、前記カール部を加熱し、溶融した半田を前記カール部と芯材との隙間に導入するとともに前記めっき膜を溶融させることによって、前記カール部と前記芯材との隙間に半田合金を充填する工程と、を含むことを特徴とする金属板の縁部加工方法である。
【０００７】
請求項２に記載の発明は、前記めっき膜を構成する金属材料が、Ｓｎ、ＳｎＡｇ合金、ＳｎＺｎ合金のうちいずれか１つであることを特徴とする請求項１に記載の金属板の縁部加工方法である。
【０００８】
請求項３に記載の発明は、前記めっき膜の厚さは、５〜１００μｍであることを特徴とする請求項１または２に記載の金属板の縁部加工方法である。
【０００９】
請求項４に記載の発明は、前記めっき膜および半田は、鉛フリー半田からなることを特徴とする請求項１〜３のうちいずれか１項に記載の金属板の縁部加工方法である。
【００１０】
請求項５に記載の発明は、請求項１〜４のうちいずれか１項に記載の金属板の縁部加工方法によって加工された金属板からなる管状体を備えていることを特徴とする管楽器である。
【発明の効果】
【００１１】
本発明によれば、Ｓｎを含むめっき膜を形成した芯材を用い、半田をカール部内に導入する際に前記めっき膜を溶融させる。前記めっき膜はＳｎを含むため、カール部内面および芯材外面のぬれ性が向上し、導入された半田はカール部と芯材の隙間に行き渡る。
従って、カール部と芯材の隙間に充填された半田合金には、ピンホールなどの欠陥が生じることがない。
【発明を実施するための最良の形態】
【００１２】
図１は、本発明の管楽器の一例を示すもので、この管楽器１のベル部２は、管状体３の開口縁部にカール部４が形成され、カール部４内に芯材５（芯金）が設けられている。
管状体３は、真ちゅうなどの金属からなる板材を成形して得られたものである。管状体３は、断面略円形とされ、開口縁部に向かって徐々に径が大きくなるように形成することができる。
なお、管状体３の断面形状は略円形に限らず、任意の形状、例えば多角形、楕円形などとすることができる。
【００１３】
カール部４は、芯材５を巻き込むように外方に湾曲して形成されている。すなわち、カール部４は、芯材５の周方向に沿って湾曲し、芯材５を包囲するように形成されている。
カール部４は、管状体３の全周にわたって形成されている。
【００１４】
芯材５は、管状体３の強度を高めるとともに音質を向上させるものであり、鉄、ステンレス、銅、銅合金、真ちゅうなどの金属からなる線状体である。
芯材５は、管状体３の周方向に沿うリング状とされている。図示例では、芯材５は、断面略円形の円形リング状とされている。芯材５の外径（太さ）は２〜５ｍｍが好ましい。
なお、芯材の形状はリング状に限らず、任意の形状、例えば略円弧状、直線状などとしてもよい。
【００１５】
カール部４と芯材５の隙間には、半田合金部６が形成され、これによってカール部４と芯材５とが接合されている。半田合金は、カール部４の先端４ａと管状体３外面との隙間にも充填されている。
半田合金部６を構成する半田合金としては、Ｓｎを含むものが用いられ、例えば鉛フリー半田、共晶半田などが使用できる。鉛フリー半田は、環境に対する悪影響が少ない点で優れている。
鉛フリー半田としては、例えばＳｎ合金、ＳｎＡｇ合金、ＳｎＺｎ合金、ＳｎＡｇＣｕ合金、ＳｎＡｇＣｕＢｉ合金、ＳｎＣｕ合金、ＳｎＢｉ合金、ＳｎＡｇＩｎＢｉ合金、ＳｎＡｇＩｎＢｉ合金、ＳｎＳｂ合金が使用できる。また、前記合金にＮｉまたはＧｅを微量添加したものを使用することもできる。
【００１６】
次に、管楽器１を作製する方法について説明する。
図２に示すように、芯材５外面に、Ｓｎを含む金属材料からなるめっき膜７を形成する。この金属材料としては、上述の鉛フリー半田や共晶半田を使用してもよいし、Ｓｎを使用してもよい。特に、Ｓｎ、ＳｎＡｇ合金、ＳｎＺｎ合金のうちいずれか１つを使用すると、欠陥形成を防ぐ効果が高い。
めっき膜７のＳｎ含有量は、例えば５０質量％以上とすることができる。
めっき膜７は、薄すぎればカール部４と芯材５との間に欠陥ができやすくなる。また、めっき膜７が厚すぎる場合には、カール部４が形成しにくくなる。このため、めっき膜７の厚さは、５〜１００μｍが好ましい。
めっき膜７を形成する方法としては、溶融めっき、電気めっき、無電解めっきなどがあり、特に溶融めっきが好ましい。めっき膜７を形成する工程をめっき膜形成工程と呼ぶ。
【００１７】
次いで、図３に示すように、真ちゅうなどからなる金属板を成形して得られた管状体の開口縁部を、芯材５を巻き込むように外方に湾曲させカール部４を形成する。この際、カール部４と芯材５との隙間ができるだけ小さくなるようにカール部４を形成する。カール部４を形成する工程をカール部形成工程と呼ぶ。
【００１８】
次いで、図４に示すように、バーナーなどの加熱手段を用いてカール部４を加熱しつつ、溶融した半田をカール部４内に導入する。ここで用いる半田は、特に限定されず、例えば上述の鉛フリー半田、共晶半田などが使用できる。半田をカール部４に導入する工程を半田導入工程と呼ぶ。
【００１９】
カール部４が加熱される際には、芯材５に形成されためっき膜７も加熱され、めっき膜７の少なくとも一部が溶融する。導入された半田とめっき膜７によって半田合金部６が形成される。
Ｓｎを含むめっき膜７が溶融することによって、カール部４内面および芯材５外面のぬれ性が向上するため、導入された半田は、カール部４と芯材５との隙間に行き渡る。
従って、カール部４と芯材５の隙間に形成された半田合金部６には、ピンホールなどの欠陥が生じることがない。
半田は、カール部４の先端４ａと管状体３外面との隙間にも充填される（図４を参照）。
半田の充填によって、カール部４と芯材５とを強固に接合させることができる。
次いで、必要に応じてメッキ、塗装などを施し、図１に示す管楽器１を得る。
【００２０】
上記加工方法によれば、半田合金部６に欠陥が形成されるのを防ぐことができるため、研磨処理が不要となり、作業が容易となる。
また、欠陥形成を防ぐことができるため、管楽器のベル部に適用すると、発生した音波に対する影響が少なく、音質を向上させることができる。
【実施例】
【００２１】
以下、具体例を挙げて、本発明を詳細に説明する。ただし、本発明は、以下に示す実施例に限定されるものではない。
（実施例１）
図１に示す管楽器１を、次のようにして作製した。
図２に示すように、ステンレスからなる芯材５外面に、溶融めっきによって、Ｓｎからなるめっき膜７（厚さ５０μｍ）を形成した。芯材５は、外径（太さ）２ｍｍの断面円形とした。
次いで、図３に示すように、真ちゅうからなる管状体３の開口縁部を、芯材５を巻き込むように外方に湾曲させカール部４を形成した。
次いで、バーナーを用いてカール部４を加熱しつつ、溶融した鉛フリー半田をカール部４内に導入した。鉛フリー半田としては、ＳｎＡｇ（Ａｇ３質量％、残部がＳｎ）を用いた。
カール部４内を観察したところ、欠陥は形成されていないことが確認された。
【００２２】
（実施例２）
めっき膜７を構成する金属材料を、実施例１で用いたものと同様のＳｎＡｇとすること以外は実施例１と同様にして管楽器１を作製した。
カール部４内を観察したところ、欠陥は形成されていないことが確認された。
【００２３】
（実施例３）
めっき膜７を構成する金属材料を、ＳｎＺｎ（Ｚｎ７質量％、残部がＳｎ）とすること以外は実施例１と同様にして管楽器１を作製した。
カール部４内を観察したところ、欠陥は形成されていないことが確認された。
【００２４】
（比較例１）
芯材５にめっきを施さないこと以外は実施例１と同様にして管楽器を作製した。
カール部４内を観察したところ、欠陥が形成されていることが確認された。
【００２５】
以上の結果より、芯材５に、Ｓｎを含む金属材料からなるめっき膜７を形成することによって、欠陥の形成を防ぐことができることが確認された。
【産業上の利用可能性】
【００２６】
本発明は、トランペット、ホルン、トロンボーンなどの管楽器に適用することができる。また、これに限らず、例えば金属製パイプ、金属製容器などにも適用できる。また、管状以外の形状、例えば平板状の金属板にも、本発明の加工方法を適用することができる。
金属板の材料は、真ちゅうに限らず、鉄、ステンレス、銅、アルミニウムなどであってもよい。
【図面の簡単な説明】
【００２７】
【図１】本発明の管楽器の一例を示す断面図であり、（ａ）は全体図であり、（ｂ）は要部拡大図である。
【図２】本発明の加工方法の一例を示す工程図である。
【図３】前図に続く工程図である。
【図４】前図に続く工程図である。
【図５】従来の管楽器の一例を示す断面図であり、（ａ）は全体図であり、（ｂ）は要部拡大図である。
【符号の説明】
【００２８】
１…管楽器、３…管状体、４…カール部、５…芯材、６…半田合金部、７…めっき膜。
【図１】
2007118010.tif 000003
【図２】
2007118010.tif 000004
【図３】
2007118010.tif 000005
【図４】
2007118010.tif 000006
【図５】
2007118010.tif 000007